КЕРАМИЧЕСКАЯ МАССА ДЛЯ ИЗГОТОВЛЕНИЯ ФАСАДНОЙ ПЛИТКИ
CERAMIC PASTE FOR MANUFACTURE OF FACADE TILES

Изобретение относится к составам керамических масс, которые могут быть использованы для изготовления фасадной плитки.
Известна керамическая масса, содержащая, мас.%: каолин 70,0-73,0; бентонит 3,0-5,0; лесс 4,0-5,0; плиточный бой 6,0-12,0; фосфорит 8,0-14,0 [1].
Задача изобретения состоит в повышении морозостойкости фасадной плитки, полученной из керамической массы.
Технический результат достигается тем, что керамическая масса для изготовления фасадной плитки, включающая каолин, бентонит, фосфорит, отличающаяся тем, что дополнительно содержит золу-унос и волластонит при следующем соотношении компонентов, мас.%: каолин 69,5-70,0; бентонит 2,0-2,5; фосфорит 6,0-7,5; зола-унос 14,0-16,0; волластонит 6,0-6,5.
В таблице приведены составы керамической массы для изготовления фасадной плитки.
Для приготовления керамической массы могут быть использованы качественные каолины и бентониты любых месторождений.
Компоненты дозируют в требуемых количествах, размалывают до порошкообразного состояния, готовят керамическую массу с влажностью 20-25%, из которой пластическим способом формуют фасадные плитки. Изделия сушат до влажности 1-6% и при температуре 1200-1250°C проводят обжиг. Затем поверхность плитки оплавляют низкотемпературной плазмой до образования стекловидного слоя.
Источник информации
1. SU 1542933, C04B 33/00, 1990.